(57)【要約】【課題】  着色力が良好で、適度な帯電性を有するトナーを提供する。【解決手段】  結着樹脂および銅フタロシアニンの結晶を含有するトナー粒子を有するトナーであって、該銅フタロシアニンの結晶が、ＣｕＫα線によるＸ線回折において、ブラッグ角（２θ±０．２０°）の６．５０°以上７．５０°以下の範囲に、半値幅が０．３０°以上０．３４°以下の回折ピークを有する。【選択図】  図１
2018200356.tif 000002
【特許請求の範囲】
【請求項１】
結着樹脂および銅フタロシアニンの結晶を含有するトナー粒子を有するトナーであって、
該銅フタロシアニンの結晶が、ＣｕＫα線によるＸ線回折において、ブラッグ角（２θ±０．２０°）の６．５０°以上７．５０°以下の範囲に、半値幅が０．３０°以上０．３４°以下の回折ピークを有することを特徴とするトナー。
【請求項２】
前記トナー粒子中の前記銅フタロシアニンの結晶の含有量が、前記トナー粒子中の結着樹脂１００質量部に対して、０．１質量部以上２０質量部以下である請求項１に記載のトナー。
【請求項３】
該結着樹脂が、結晶性ポリエステル樹脂を含む請求項１または２に記載のトナー。
【請求項４】
該結晶性ポリエステル樹脂が、
炭素数６以上１２以下の脂肪族ジオール、および、
炭素数６以上１２以下の脂肪族ジカルボン酸
の縮重合物である請求項１〜３のいずれか１項に記載のトナー。
【請求項５】
該トナー粒子が、さらに、飽和脂環式化合物由来のユニットを有するスチレンアクリル系ポリマーがポリオレフィンにグラフト重合している重合体を含有する請求項１〜４のいずれか１項に記載のトナー。
【請求項６】
請求項１〜５のいずれか１項に記載のトナーを製造するトナーの製造方法であって、
前記製造方法が、混練軸を有する２軸押し出し機によって前記結着樹脂および前記銅フタロシアニンを含有する混合物を溶融混練する溶融混練工程を有し、
該溶融混練工程における、該混練軸のニーディング部のバレル設定温度をＴａ（℃）とし、該溶融混練工程によって得られる混練物の温度をＴｂ（℃）としたとき、ＴａおよびＴｂが、３０≦Ｔｂ−Ｔａ≦９０、を満たすことを特徴とするトナーの製造方法。
【発明の詳細な説明】
【技術分野】
【０００１】
本発明は、電子写真方式の画像形成装置に用いられるトナーに関する。
【背景技術】
【０００２】
トナーにとって特に重要な特性は、適度な帯電性および良好な着色力であり、また、それらが長期に渡って安定していることである。そのためには、トナー粒子において、結着樹脂中に着色剤が均一に、細かく分散していることが好ましい。
【０００３】
現在、シアントナー用の着色剤としては、顔料の一種である銅フタロシアニンが好適に用いられている。銅フタロシアニンは、コストおよび耐光性に関して優れた性能を有している。
【０００４】
しかしながら、銅フタロシアニンは、強い結晶性を有し、銅フタロシアニンの結晶の粒子間の凝集力が強い傾向にあるため、有機溶剤および溶融樹脂などの媒体中での分散が不十分になりやすい。銅フタロシアニンの結晶の粒子の分散性が不十分である場合、トナーの着色力の低下や帯電性の低下を引き起こしやすい。
【０００５】
特許文献１には、シアントナーのトナー粒子中の銅フタロシアニンの結晶の粒子の分散性を向上させる技術として、スチレンスルホン酸ナトリウム由来のユニットを有するポリマーを顔料分散剤として用いる技術が開示されている。
【０００６】
特許文献２には、トナー粒子中に銅フタロシアニン誘導体を含有させ、トナー粒子中での顔料分散性を向上させる技術が開示されている。
【０００７】
特許文献３および４には、顔料分散剤を使用しない技術として、顔料を結着樹脂の一部と混合してマスターバッチ化工程を行う方法や、顔料に水を含んだペースト状態で使用し、粒子の成長を抑える方法が開示されている。
【０００８】
しかし、いずれの技術においても、トナー粒子中の銅フタロシアニンの結晶の粒子の分散性や、トナーの着色力および帯電性に関して、改善の余地があった。
【先行技術文献】
【特許文献】
【０００９】
【特許文献１】特開平０３−１１３４６２号公報
【特許文献２】特開２００４−３４１３９７号公報
【特許文献３】特開平０６−１３０７２４号公報
【特許文献４】特開平０８−３１４１８０号公報
【発明の概要】
【発明が解決しようとする課題】
【００１０】
本発明の目的は、着色力が良好で、適度な帯電性を有するトナーを提供することにある。
【課題を解決するための手段】
【００１１】
本発明は、結着樹脂および銅フタロシアニンの結晶を含有するトナー粒子を有するトナーであって、
該銅フタロシアニンの結晶が、ＣｕＫα線によるＸ線回折において、ブラッグ角（２θ±０．２０°）の６．５０°以上７．５０°以下の範囲に、半値幅が０．３０°以上０．３４°以下の回折ピークを有することを特徴とするトナーである。
【発明の効果】
【００１２】
本発明によれば、着色力が良好で、適度な帯電性を有するトナーを提供することができる。
【図面の簡単な説明】
【００１３】
【図１】本発明に用いられる２軸押し出し機の一例を示す図である。
【発明を実施するための形態】
【００１４】
本発明のトナーは、結着樹脂および銅フタロシアニンの結晶を含有するトナー粒子を有するトナーであって、
該銅フタロシアニンの結晶が、ＣｕＫα線によるＸ線回折において、ブラッグ角（２θ±０．２０°）の６．５０°以上７．５０°以下の範囲に、半値幅が０．３０°以上０．３４°以下の回折ピークを有することを特徴とする。銅フタロシアニンを上記特定の結晶にすることにより、着色力が良好なトナーを得ることができる。
【００１５】
銅フタロシアニンは、６員環のベンゼンと５員環のピロールが一辺を共有して結合した複素環式化合物であるイソインドールを持つ環状化合物である。銅フタロシアニンをトナー粒子中に微分散させるために、本発明者らは、銅フタロシアニンの結晶状態に着目した。そして、銅フタロシアニンの結晶状態を制御することで、着色力が良好で、適度な帯電性を有するトナーが得られることを見出した。
【００１６】
トナー粒子中の銅フタロシアニンの結晶状態は、Ｘ線回折分析において得られる銅フタロシアニンの結晶由来のメインピークの半値幅で表されると本発明者らは考えている。半値幅とは、回折ピーク強度の半分の強度におけるピークの幅である。回折ピークの半値幅は、トナー粒子中の銅フタロシアニンの結晶子の大きさと相関がある。したがって、Ｘ線回折によって得られる回折ピークの半値幅を上記範囲にすることで、トナー粒子中の銅フタロシアニンの結晶子が適度な大きさになり、着色力が良好で、適度な帯電性を有するトナーを得ることができる。結晶子の大きさが小さくなるほど、Ｘ線回折ピークはブロードな形状となり、半値幅は大きくなる。本発明の回折ピークの半値幅は、０．３０°以上０．３４°以下である。好ましくは、０．３１°以上０．３３°以下である。回折ピークの半値幅が０．３０°未満である場合、銅フタロシアニンの結晶が大きい状態であるため、トナー粒子中での銅フタロシアニンの分散性が低下し、着色力や帯電性が低下してしまう場合がある。回折ピークの半値幅が０．３４°を超える場合、トナー粒子中の銅フタロシアニンの結晶性が低下し、発色性が低下してしまう場合がある。
【００１７】
トナー粒子中の銅フタロシアニンの結晶状態を制御する手法としては、銅フタロシアニンの強い結晶に、結晶子に変化を生じさせる化合物をドープし、さらに、機械的なシェアを加えることが１つの例として挙げられる。
【００１８】
銅フタロシアニンは、結晶性を有し、また、複素環式化合物であるイソインドールを４個持つ環状化合物である。そのため、結晶性を有する化合物や、環状構造を持つ脂環式化合物との相互作用が強い。例えば、トナー粒子に結晶性ポリエステル樹脂を含有させることで、トナー粒子中の銅フタロシアニンの結晶状態を好適に制御することが可能である。また、トナー粒子に飽和脂環式化合物由来のユニットを有するスチレンアクリル系ポリマーがポリオレフィンにグラフト重合している重合体を含有させることでも、トナー粒子中の銅フタロシアニンの結晶状態を好適な状態に制御することが可能である。また、機械的なシェアを加えることで、強固な銅フタロシアニンの結晶と、結晶性ポリエステル樹脂や上記重合体との相互作用が生じやすくなる。
【００１９】
［結着樹脂］
本発明に係るトナー粒子に含有させる結着樹脂としては、例えば、
ポリスチレン、ポリ−ｐ−クロルスチレン、ポリビニルトルエンなどのスチレンおよびその置換体のスチレン系単独重合体；
スチレン−ｐ−クロルスチレン共重合体、スチレン−ビニルトルエン共重合体、スチレン−ビニルナフタリン共重合体、スチレン−アクリル酸エステル共重合体、スチレン−メタクリル酸エステル共重合体、スチレン−α−クロルメタクリル酸メチル共重合体、スチレン−アクリロニトリル共重合体、スチレン−ビニルメチルエーテル共重合体、スチレン−ビニルエチルエーテル共重合体、スチレン−ビニルメチルケトン共重合体、スチレン−アクリロニトリル−インデン共重合体などのスチレン系共重合体；
ポリ塩化ビニル；
フェノール樹脂；
天然変性フェノール樹脂；
天然樹脂変性マレイン酸樹脂；
アクリル樹脂；
メタクリル樹脂；
ポリ酢酸ビニル；
シリコーン樹脂；
ポリエステル樹脂；
ポリウレタン樹脂；
ポリアミド樹脂；
フラン樹脂；
エポキシ樹脂；
キシレン樹脂；
ポリビニルブチラール樹脂；
テルペン樹脂；
クマロン−インデン樹脂；
石油系樹脂
などが挙げられる。
【００２０】
これらの中でも、着色力の向上や適度な帯電性の観点から、ポリエステル樹脂が好ましい。
【００２１】
ここで、ポリエステル樹脂とは、ポリエステルユニットを樹脂鎖中に有している樹脂を意味する。
【００２２】
ポリエステルユニットを合成するための成分としては、具体的には、２価以上のアルコールモノマー成分と、２価以上のカルボン酸、２価以上のカルボン酸無水物および２価以上のカルボン酸エステルなどの酸モノマー成分とが挙げられる。
【００２３】
２価以上のアルコールモノマー成分としては、例えば、
ポリオキシプロピレン（２．２）−２，２−ビス（４−ヒドロキシフェニル）プロパン、ポリオキシプロピレン（３．３）−２，２−ビス（４−ヒドロキシフェニル）プロパン、ポリオキシエチレン（２．０）−２，２−ビス（４−ヒドロキシフェニル）プロパン、ポリオキシプロピレン（２．０）−ポリオキシエチレン（２．０）−２，２−ビス（４−ヒドロキシフェニル）プロパン、ポリオキシプロピレン（６）−２，２−ビス（４−ヒドロキシフェニル）プロパンなどのビスフェノールＡのアルキレンオキシド付加物、エチレングリコール、ジエチレングリコール、トリエチレングリコール、１，２−プロピレングリコール、１，３−プロピレングリコール、１，４−ブタンジオール、ネオペンチルグリコール、１，４−ブテンジオール、１，５−ペンタンジオール、１，６−ヘキサンジオール、１，４−シクロヘキサンジメタノール、ジプロピレングリコール、ポリエチレングリコール、ポリプロピレングリコール、ポリテトラメチレングリコール、ソルビット、１，２，３，６−ヘキサンテトロール、１，４−ソルビタン、ペンタエリスリトール、ジペンタエリスリトール、トリペンタエリスリトール、１，２，４−ブタントリオール、１，２，５−ペンタントリオール、グリセリン、２−メチルプロパントリオール、２−メチル−１，２，４−ブタントリオール、トリメチロールエタン、トリメチロールプロパン、１，３，５−トリヒドロキシメチルベンゼン
などが挙げられる。
【００２４】
これらの中でも、芳香族ジオールが好ましい。ポリエステル樹脂の合成に用いられるアルコールモノマー成分において、芳香族ジオールは、８０モル％以上の割合で含有されることが好ましい。
【００２５】
２価以上のカルボン酸、２価以上のカルボン酸無水物および２価以上のカルボン酸エステルなどの酸モノマー成分としては、例えば、
フタル酸、イソフタル酸およびテレフタル酸などの芳香族ジカルボン酸類またはその無水物；
コハク酸、アジピン酸、セバシン酸およびアゼライン酸などのアルキルジカルボン酸類またはその無水物；
炭素数６〜１８のアルキル基またはアルケニル基で置換されたコハク酸もしくはその無水物；
フマル酸、マレイン酸およびシトラコン酸などの不飽和ジカルボン酸類またはその無水物
などが挙げられる。
【００２６】
これらの中でも、テレフタル酸、コハク酸、アジピン酸、フマル酸、トリメリット酸、ピロメリット酸、ベンゾフェノンテトラカルボン酸や、それらの無水物などの多価カルボン酸が好ましい。
【００２７】
ポリエステル樹脂の酸価は、銅フタロシアニンの分散性の向上、トナーの適度な帯電性および着色力の向上の観点から、２０ｍｇＫＯＨ／ｇ以下であることが好ましい。さらに好ましくは、１５ｍｇＫＯＨ／ｇ以下である。
【００２８】
ポリエステル樹脂の酸価は、ポリエステル樹脂の合成に用いるモノマーの種類や配合量を調整することにより、制御することができる。具体的には、ポリエステル樹脂合成時のアルコールモノマー成分と酸モノマー成分との比や、ポリエステル樹脂の分子量を調整することにより、制御することができる。また、エステル縮重合後、末端アルコールを多価酸モノマー（例えば、トリメリット酸）で反応させることによっても、制御することができる。
【００２９】
［結晶性ポリエステル樹脂］
本発明に係るトナー粒子には、結晶性ポリエステル樹脂を含有させることが好ましい。
【００３０】
トナー粒子中の結晶性ポリエステル樹脂の含有量は、トナー粒子中の結着樹脂１００質量部に対して、１質量部以上１５質量部以下であることが好ましく、２質量部以上１０質量部以下であることがより好ましい。
【００３１】
結晶性ポリエステル樹脂の含有量が上記範囲であれば、トナーの着色力がより向上し、帯電性がより適度になる。結晶性ポリエステル樹脂の含有量が１質量部以上であれば、銅フタロシアニンの結晶との相互作用が十分に得られ、着色力がより向上する。結晶性ポリエステル樹脂の含有量が１５質量部以下であれば、トナー粒子中に結晶性ポリエステル樹脂を微分散させやすくなり、銅フタロシアニン顔料の分散性も向上し、着色力がより良好になり、帯電性がより適度になる。
【００３２】
結晶性ポリエステル樹脂などの結晶性樹脂とは、示差走査熱量測定（ＤＳＣ）において吸熱ピークが観測される樹脂である。
【００３３】
結晶性ポリエステル樹脂は、２価以上のカルボン酸モノマー成分と２価以上のアルコールモノマー成分との縮重合反応により得ることができる。その中でも、脂肪族ジオールと脂肪族ジカルボン酸との縮重合物であるポリエステル樹脂が、結晶化度が高く、銅フタロシアニンと相互作用しやすい。
【００３４】
結晶性ポリエステル樹脂は、１種のみを用いてもよいし、２種以上を併用してもよい。
【００３５】
結晶性ポリエステル樹脂は、着色力の向上および適度な帯電性の観点から、
炭素数２以上２２以下の脂肪族ジオールおよび／またはこれらの誘導体、および、
炭素数２以上２２以下の脂肪族ジカルボン酸および／またはこれらの誘導体
の縮重合物であることが好ましい。
【００３６】
その中でも、結晶性ポリエステル樹脂は、
炭素数６以上１２以下の脂肪族ジオールおよび／またはこれらの誘導体、および、
炭素数６以上１２以下の脂肪族ジカルボン酸および／またはこれらの誘導体
の縮重合物であることがより好ましい。
【００３７】
上記炭素数２以上２２以下の脂肪族ジオールとしては、鎖状（好ましくは直鎖状）の脂肪族ジオールであることが、トナーの着色力の向上および適度な帯電性の観点から好ましい。
【００３８】
上記炭素数２以上２２以下の脂肪族ジオールとしては、例えば、
エチレングリコール、ジエチレングリコール、トリエチレングリコール、１，２−プロピレングリコール、ジプロピレングリコール、１，３−プロパンジオール、１，４−ブタンジオール、１，４−ブタジエングリコール、１，５−ペンタンジオール、ネオペンチルグリコール、１，６−ヘキサンジオール、１，７−ヘプタンジオール、１，８−オクタンジール、１，９−ノナンジオール、１，１０−デカンジオール、１，１１−ウンデカンジオール、１，１２−ドデカンジオール
などが挙げられる。これらの中でも、
１，６−ヘキサンジオール、１，７−ヘプタンジオール、１，８−オクタンジオール、１，９−ノナンジオール、１，１０−デカンジオール、１，１１−ウンデカンジオール、１，１２−ドデカンジオール
などの直鎖脂肪族α，ω−ジオールが好ましい。
【００３９】
本発明において、誘導体とは、上記縮重合により同様の樹脂構造が得られるものを意味する。誘導体としては、例えば、上記ジオールをエステル化したものなどが挙げられる。
【００４０】
結晶性ポリエステル樹脂を合成するためのアルコールモノマー成分には、上記炭素数２以上２２以下の脂肪族ジオールおよび／またはこれらの誘導体が、５０質量％以上含まれていることが好ましく、７０質量％以上含まれていることがより好ましい。
【００４１】
上記脂肪族ジオール以外の多価アルコールを用いることもできる。
【００４２】
多価アルコールのうち、上記脂肪族ジオール以外のジオールとしては、例えば、
ポリオキシエチレン化ビスフェノールＡ、ポリオキシプロピレン化ビスフェノールＡなどの芳香族アルコール；
１，４−シクロヘキサンジメタノール
などが挙げられる。
【００４３】
多価アルコールのうち、３価以上の多価アルコールとしては、
１，３，５−トリヒドロキシメチルベンゼンなどの芳香族アルコール；
ペンタエリスリトール、ジペンタエリスリトール、トリペンタエリスリトール、１，２，４−ブタントリオール、１，２，５−ペンタントリオール、グリセリン、２−メチルプロパントリオール、２−メチル−１，２，４−ブタントリオール、トリメチロールエタン、トリメチロールプロパンなどの脂肪族アルコール
などが挙げられる。
【００４４】
さらに、１価のアルコールを用いてもよい。
【００４５】
１価のアルコールとしては、例えば、
ｎ−ブタノール、イソブタノール、ｓｅｃ−ブタノール、ｎ−ヘキサノール、ｎ−オクタノール、２−エチルヘキサノール、シクロヘキサノール、ベンジルアルコール
などが挙げられる。
【００４６】
上記炭素数２以上２２以下の脂肪族ジカルボン酸としては、鎖状（好ましくは直鎖状）の脂肪族ジカルボン酸であることが好ましい。
【００４７】
上記炭素数２以上２２以下の脂肪族ジカルボン酸としては、例えば、
シュウ酸、マロン酸、コハク酸、グルタル酸、アジピン酸、ピメリン酸、スペリン酸、グルタコン酸、アゼライン酸、セバシン酸、ノナンジカルボン酸、デカンジカルボン酸、ウンデカンジカルボン酸、ドデカンジカルボン酸、マレイン酸、フマル酸、メサコン酸、シトラコン酸、イタコン酸
などが挙げられる。これらの酸無水物または低級アルキルエステルを加水分解したものなども挙げられる。
【００４８】
本発明において、誘導体とは、上記縮重合により同様の樹脂構造が得られるものを意味する。誘導体としては、例えば、上記ジカルボン酸モノマー成分の酸無水物、上記ジカルボン酸モノマー成分をメチルエステル化、エチルエステル化または酸クロライド化したものなどが挙げられる。
【００４９】
結晶性ポリエステル樹脂を合成するためのカルボン酸モノマー成分には、上記炭素数２以上２２以下の脂肪族ジカルボン酸および／またはこれらの誘導体が、５０質量％以上含まれていることが好ましく、７０質量％以上含まれていることがより好ましい。
【００５０】
脂肪族ジカルボン酸以外の多価カルボン酸を用いることもできる。
【００５１】
多価カルボン酸のうち、上記脂肪族ジカルボン酸以外の２価のカルボン酸としては、例えば、
イソフタル酸、テレフタル酸などの芳香族カルボン酸；
ｎ−ドデシルコハク酸、ｎ−ドデセニルコハク酸などの脂肪族カルボン酸；
シクロヘキサンジカルボン酸などの脂環式カルボン酸
などが挙げられる。これらの酸無水物または低級アルキルエステルなども挙げられる。
【００５２】
その他の多価カルボン酸として、３価以上の多価カルボン酸としては、例えば、
１，２，４−ベンゼントリカルボン酸（トリメリット酸）、２，５，７−ナフタレントリカルボン酸、１，２，４−ナフタレントリカルボン酸、ピロメリット酸などの芳香族カルボン酸；
１，２，４−ブタントリカルボン酸、１，２，５−ヘキサントリカルボン酸、１，３−ジカルボキシル−２−メチル−２−メチレンカルボキシプロパンなどの脂肪族カルボン酸
などが挙げられる。これらの酸無水物または低級アルキルエステルなどの誘導体なども挙げられる。
【００５３】
さらに、１価のカルボン酸を用いてもよい。
【００５４】
１価のカルボン酸としては、例えば、
安息香酸、ナフタレンカルボン酸、サリチル酸、４−メチル安息香酸、３−メチル安息香酸、フェノキシ酢酸、ビフェニルカルボン酸、酢酸、プロピオン酸、酪酸、オクタン酸
などが挙げられる。
【００５５】
結晶性ポリエステル樹脂は、例えば、
カルボン酸モノマー成分とアルコールモノマー成分とをエステル化反応させる方法、
エステル交換反応させた後、減圧下または窒素ガスを導入し、常法に従って縮重合反応させる方法
などの方法によって得ることができる。
【００５６】
上記エステル化またはエステル交換反応の際には、必要に応じて、硫酸、チタンブトキサイド、２−エチルヘキサン酸スズ、ジブチルスズオキサイド、酢酸マンガン、酢酸マグネシウムなどのエステル化触媒またはエステル交換触媒を用いることができる。
【００５７】
また、上記縮重合反応の際には、例えば、チタンブトキサイド、２−エチルヘキサン酸スズ、ジブチルスズオキサイド、酢酸スズ、酢酸亜鉛、二硫化スズ、三酸化アンチモン、二酸化ゲルマニウムなどの重合触媒を用いることができる。
【００５８】
エステル化もしくはエステル交換反応または重縮合反応において、得られる結晶性ポリエステル樹脂の強度を上げるために、全モノマーを一括に仕込む方法を用いてもよい。また、低分子量成分を少なくするために、２価のモノマーをまず反応させた後、３価以上のモノマーを添加して反応させる方法を用いてもよい。
【００５９】
［ワックス］
本発明に係るトナー粒子には、必要に応じて、ワックスを含有させてもよい。
【００６０】
ワックスとしては、例えば、
低分子量ポリエチレン、低分子量ポリプロピレン、アルキレン共重合体、マイクロクリスタリンワックス、パラフィンワックス、フィッシャートロプシュワックスなどの炭化水素系ワックス；
酸化ポリエチレンワックスなどの、炭化水素系ワックスの酸化物またはそれらのブロック共重合物；
カルナバワックスなどの、脂肪酸エステルを主成分とするワックス類；
脱酸カルナバワックスなどの、脂肪酸エステル類を一部または全部を脱酸化したもの；
パルミチン酸、ステアリン酸、モンタン酸などの飽和直鎖脂肪酸類；
ブラシジン酸、エレオステアリン酸、バリナリン酸などの不飽和脂肪酸類；
ステアリルアルコール、アラルキルアルコール、ベヘニルアルコール、カルナウビルアルコール、セリルアルコール、メリシルアルコールなどの飽和アルコール類；
ソルビトールなどの多価アルコール類；
パルミチン酸、ステアリン酸、ベヘン酸、モンタン酸などの脂肪酸類と、ステアリルアルコール、アラルキルアルコール、ベヘニルアルコール、カルナウビルアルコール、セリルアルコール、メリシルアルコールなどのアルコール類とのエステル類；
リノール酸アミド、オレイン酸アミド、ラウリン酸アミドなどの脂肪酸アミド類；
メチレンビスステアリン酸アミド、エチレンビスカプリン酸アミド、エチレンビスラウリン酸アミド、ヘキサメチレンビスステアリン酸アミドなどの飽和脂肪酸ビスアミド類；
エチレンビスオレイン酸アミド、ヘキサメチレンビスオレイン酸アミド、Ｎ，Ｎ’ジオレイルアジピン酸アミド、Ｎ，Ｎ’ジオレイルセバシン酸アミドなどの不飽和脂肪酸アミド類；
ｍ−キシレンビスステアリン酸アミド、Ｎ，Ｎ’ジステアリルイソフタル酸アミドなどの芳香族系ビスアミド類；
ステアリン酸カルシウム、ラウリン酸カルシウム、ステアリン酸亜鉛、ステアリン酸マグネシウムなどの脂肪族金属塩（一般的に金属石鹸と呼ばれるもの）；
脂肪族炭化水素系ワックスにスチレンやアクリル酸などのビニル系モノマーを用いてグラフト化させたワックス類；
ベヘニン酸モノグリセリドなどの脂肪酸と多価アルコールとの部分エステル化物；
植物性油脂の水素添加によって得られるヒドロキシ基を有するメチルエステル化合物
などが挙げられる。
【００６１】
これらのワックスの中でも、トナーの着色力および適度な帯電性の観点から、フィッシャートロプシュワックスが好ましい。
【００６２】
トナー粒子中のワックスの含有量は、トナー粒子中の結着樹脂１００質量部に対して、０．５質量部以上２０質量部以下であることが好ましい。より好ましくは、３．０質量部以上１２質量部以下である。また、トナーの着色力の向上の観点から、示差走査熱量分析装置（ＤＳＣ）で測定される昇温時の吸熱曲線において、３０℃以上２００℃以下の範囲に存在する最大吸熱ピークのピーク温度が、５０℃以上１１０℃以下であることが好ましい。より好ましくは、７０℃以上１００℃以下である。
【００６３】
［ポリオレフィンに飽和脂環式化合物由来の構造部位を有する重合体］
本発明のトナーには、必要に応じて、飽和脂環式化合物由来の構造部位を有するスチレンアクリル系ポリマーがポリオレフィンにグラフト重合している重合体を含有させてもよい。ポリオレフィンは、上述した炭化水素系ワックスから選択することが好ましい。
【００６４】
スチレンアクリル系ポリマーとしては、例えば、下記式（１）で示されるユニットを有するものが挙げられる。
【００６５】
【化１】
2018200356.tif 000003
【００６６】
（式（１）中、Ｒ１は、水素原子、または、メチル基を示す。Ｒ２は、飽和脂環式基を示す。）
上記式（１）中のＲ２の飽和脂環式基としては、銅フタロシアニンとの相互作用を強める観点から、飽和脂環式炭化水素基が好ましい。より好ましくは、炭素数３以上１８以下の飽和脂環式炭化水素基であり、さらに好ましくは、炭素数４以上１２以下の飽和脂環式炭化水素基である。
【００６７】
飽和脂環式炭化水素基としては、例えば、シクロアルキル基、縮合多環炭化水素基、橋かけ環炭化水素基、スピロ炭化水素基などが挙げられる。
【００６８】
飽和脂環式基としては、例えば、
シクロプロピル基、シクロブチル基、シクロペンチル基、シクロヘキシル基、ｔ−ブチルシクロヘキシル基、シクロヘプチル基、シクロオクチル基、トリシクロデカニル基、デカヒドロ−２−ナフチル基、トリシクロ［５．２．１．０２，６］デカン−８−イル基、ペンタシクロペンタデカニル基、イソボルニル基、アダマンチル基、ジシクロペンタニル基、トリシクロペンタニル基
などが挙げられる。
【００６９】
また、飽和脂環式基は、置換基として、アルキル基、ハロゲン原子、カルボキシ基、カルボニル基、ヒドロキシ基などを有してもよい。アルキル基としては、炭素数１以上４以下のアルキル基が、着色力の向上や適度な帯電性の観点から好ましい。
【００７０】
飽和脂環式基のうち、シクロアルキル基、縮合多環炭化水素基、橋かけ環炭化水素基が好ましく、炭素数３以上１８以下のシクロアルキル基、置換または無置換のジシクロペンタニル基、置換または無置換のトリシクロペンタニル基がより好ましい。さらには、炭素数４以上１２以下のシクロアルキル基が好ましく、炭素数６以上１０以下のシクロアルキル基が、銅フタロシアニンとの相互作用の効果の向上の観点からより好ましい。
【００７１】
置換基を２つ以上有する場合、置換基は同一でもあってもよいし、異なっていてもよい。
【００７２】
上記スチレンアクリル系ポリマーは、飽和脂環式化合物由来の構造部位を有するビニル系モノマー（ａ）の単独重合体でもよいし、２種以上のビニル系モノマー（ａ）の共重合体であってもよいし、その他のモノマー（ｂ）との共重合体であってもよい。
【００７３】
ビニル系モノマー（ａ）としては、例えば、
シクロプロピルアクリレート、シクロブチルアクリレート、シクロペンチルアクリレート、シクロヘキシルアクリレート、シクロヘプチルアクリレート、シクロオクチルアクリレート、シクロプロピルメタクリレート、シクロブチルメタクリレート、シクロペンチルメタクリレート、シクロヘキシルメタクリレート、シクロヘプチルメタクリレート、シクロオクチルメタクリレート、ジヒドロシクロペンタジエチルアクリレート、ジシクロペンタニルアクリレート、ジシクロペンタニルメタクリレート
などが挙げられる。
【００７４】
これらの中でも、着色力の向上および適度な帯電性の観点から、
シクロヘキシルアクリレート、シクロヘプチルアクリレート、シクロオクチルアクリレート、シクロヘキシルメタクリレート、シクロヘプチルメタクリレート、シクロオクチルメタクリレート
が好ましい。
【００７５】
その他のモノマー（ｂ）としては、例えば、
スチレン、α−メチルスチレン、ｐ−メチルスチレン、ｍ−メチルスチレン、ｐ−メトキシスチレン、ｐ−ヒドロキシスチレン、ｐ−アセトキシスチレン、ビニルトルエン、エチルスチレン、フェニルスチレン、ベンジルスチレンなどのスチレン系モノマー；
メチルアクリレート、エチルアクリレート、ブチルアクリレート、２−エチルヘキシルアクリレート、メチルメタクリレート、エチルメタクリレート、ブチルメタクリレート、２−エチルヘキシルメタクリレートなどの不飽和カルボン酸のアルキルエステル（アルキルの炭素数は、１以上１８以下であることが好ましい。）；
酢酸ビニルなどのビニルエステル系モノマー；
ビニルメチルエーテルなどのビニルエーテル系モノマー；
塩化ビニルなどのハロゲン元素含有ビニル系モノマー；
ブタジエン、イソブチレンなどのジエン系モノマー
などが挙げられる。これらの中でもスチレン、ブチルアクリレートが好ましい。
【００７６】
［着色剤］
本発明に係るトナー粒子には、着色剤として、上記銅フタロシアニンの結晶が含有される。
【００７７】
トナー粒子中の上記銅フタロシアニンの結晶の含有量は、トナー粒子中の結着樹脂１００質量部に対して、０．１質量部以上２０質量部以下であることが好ましい。
【００７８】
［荷電制御剤］
本発明に係るトナー粒子には、必要に応じて、荷電制御剤を含有させてもよい。荷電制御剤としては、無色でトナーの帯電スピードが速く、一定の帯電量を安定して保持できる観点から、芳香族カルボン酸の金属化合物が好ましい。
【００７９】
ネガ系荷電制御剤としては、例えば、
サリチル酸金属化合物、
ナフトエ酸金属化合物、
ジカルボン酸金属化合物、
スルホン酸またはカルボン酸を側鎖に持つ高分子型化合物、
スルホン酸塩またはスルホン酸エステル化物を側鎖に持つ高分子型化合物、
カルボン酸塩またはカルボン酸エステル化物を側鎖に持つ高分子型化合物、
ホウ素化合物、
尿素化合物、
ケイ素化合物、
カリックスアレーン
などが挙げられる。
【００８０】
荷電制御剤は、トナー粒子に対して内添してもよいし、外添してもよい。
【００８１】
トナー粒子中の荷電制御剤の含有量は、トナー粒子中の結着樹脂１００質量部に対して、０．２質量部以上１０質量部以下であることが好ましい。
【００８２】
［外添剤］
本発明のトナーには、必要に応じて、流動性の向上および摩擦帯電量の調整の観点から、外添剤を含有させてもよい。
【００８３】
外添剤としては、例えば、酸化ケイ素（シリカ）、酸化チタン（チタニア）、酸化アルミニウム（アルミナ）、チタン酸ストロンチウムなどの無機微粒子が好ましい。無機微粒子は、シラン化合物、シリコーンオイルまたはそれらの混合物などの疎水化剤で疎水化処理されていることが好ましい。
【００８４】
外添剤の比表面積は、１０ｍ２／ｇ以上５０ｍ２／ｇ以下であることが、外添剤の埋め込みの抑制の観点から好ましい。
【００８５】
また、トナー中の外添剤の含有量は、トナー粒子１００質量部に対して、０．１質量部以上５．０質量部以下であることが好ましい。
【００８６】
トナー粒子と外添剤との混合には、例えば、ヘンシェルミキサーなどの混合機を用いることができる。
【００８７】
本発明のトナーは、長期にわたり安定した画像が得る観点から、磁性キャリアと混合して、二成分系現像剤のトナーとして用いることが好ましい。
【００８８】
磁性キャリアとしては、例えば、
表面を酸化した鉄粉、
未酸化の鉄粉、
鉄、リチウム、カルシウム、マグネシウム、ニッケル、銅、亜鉛、コバルト、マンガン、希土類などの金属粒子、
上記金属の合金粒子、
上記金属の酸化物粒子、
フェライトなどの磁性体、
磁性体と、磁性体を分散した状態で保持するバインダー樹脂とを含有する磁性体分散樹脂キャリア（いわゆる樹脂キャリア）
などが挙げられる。
【００８９】
［製造方法］
トナー粒子の製造方法としては、トナー粒子中の銅フタロシアニンの結晶性の制御および分散性の向上の観点から、溶融混練法を採用することが好ましい。
【００９０】
溶融混練法とは、結着樹脂および着色剤（本発明の場合、銅フタロシアニン。）、必要に応じて、ワックス、ワックス分散剤などを含有する混合物を溶融および混練して溶融混練物を得る工程（以下、単に「溶融混練工程」ともいう。）を含む、トナー粒子の製造方法である。
【００９１】
トナー粒子が溶融混練工程を経て製造されることで、熱とシェアによって、銅フタロシアニンの結晶性が変化する。
【００９２】
以下、溶融混練法を用いたトナー粒子の製造手順について説明する。
【００９３】
原料混合工程では、トナー粒子を構成する材料として、例えば、結着樹脂および着色剤（銅フタロシアニン）、ならびに、必要に応じて、ワックス、荷電制御剤などの成分を所定量秤量して配合し、混合する。混合装置としては、例えば、
ダブルコン・ミキサー、Ｖ型ミキサー、ドラム型ミキサー、スーパーミキサー、ヘンシェルミキサー、ナウターミキサー、メカノハイブリッド（日本コークス工業（株）製）
などが挙げられる。
【００９４】
次に、混合した材料を溶融混練して、結着樹脂中に着色剤（銅フタロシアニン）などを分散させる。溶融混練工程では、加圧ニーダー、バンバリィミキサーなどのバッチ式練り機や、連続式の練り機を用いることができる。連続生産できる優位性から、１軸または２軸押し出し機が主流となっている。例えば、
ＫＴＫ型２軸押し出し機（（株）神戸製鋼所製）、
ＴＥＭ型２軸押し出し機（東芝機械（株）製）、
ＰＣＭ混練機（（株）池貝製）、
２軸押し出し機（ケイ・シー・ケイ社製）、
コ・ニーダー（ブス社製）、
ニーデックス（日本コークス工業（株）製）
などが挙げられる。
【００９５】
溶融混練することによって得られる混練物は、２本ロールなどで圧延したり、冷却工程で水などによって冷却したりしてもよい。
【００９６】
後述の実施例で用いた混練機は、同方向２軸押し出し機である。
【００９７】
２軸押し出し機は、温度を一定に保つ加熱シリンダーであるバレルの中に２本のパドルと呼ばれる混練軸が通っている混練機である。２軸押し出し機の一例を図１に示す。
【００９８】
原料混合物は、混練軸の一端から供給され、加熱されて溶融状態になりつつ混練軸の回転により混練されて、もう一端より押し出される。途中に脱気を主な目的とするベント孔が設置されていることもある。
【００９９】
混練軸の断面は、プロペラ状のものや、三角形のものなどが採用される。常に一方の先端が他方を擦るように回転するように、位相をずらせてセットされている。この構造により、混練軸およびバレル壁に混練物が付着することを抑えつつ、前方へ送るセルフクリーニング作用を持つ。
【０１００】
２本の混練軸の回転方向は、同方向であることが好ましい。混練軸を同方向に回転させることで、適度なせん断力を加えることができる。適度なせん断力を加えることができると、銅フタロシアニンの分散が均一に行われ、銅フタロシアニンの結晶成長を抑えることができる。混練軸の回転が異方向である場合、せん断力が強すぎて、混練時に自己発熱することがある。自己発熱すると、銅フタロシアニンが結晶成長してしまい、着色力が低下する場合がある。
【０１０１】
混練軸は、大別して２種類の部分から成り立っており、１つは送りスクリュー部で、もう１つはニーディング部である。スクリュー部とは、混練物を加熱しつつ前方へ送る機能を持つ。シリンダー内における混練物の粘度が高い場合には、スクリュー部の壁と混練物との摩擦によるせん断力により混練されるが、粘度が低い場合には、ほとんど混練されない。ニーディング部は、混練物を前方へ送る効果はほとんどなく、混練物が滞留し、充満する。
【０１０２】
本発明のトナーを製造する際は、ニーディング部のバレル設定温度（Ｔａ）と混練物の温度（Ｔｂ）の差（Ｔｂ−Ｔａ）が３０℃以上９０℃以下にすることが好ましく、４０℃以上７０℃以下にすることがより好ましい。混練物の温度は、バレルの設定温度（図１における、Ｃ０、Ｃ１、Ｃ２、Ｃ３＝Ｔａ、Ｃ４）、混練軸の回転数、および、フィード（供給）量によって制御できる。Ｔｂ−Ｔａ（℃）が３０℃未満である場合、ニーディング部で行われる混練軸の回転に伴う圧縮、延伸の効果が少ない。そのため、銅フタロシアニンの結晶にかかるシェアが弱くなる。Ｔｂ−Ｔａ（℃）が９０℃を超える場合、銅フタロシアニンの結晶にかかるシェアが強すぎて、結晶が崩れやすくなる。結晶が崩れると、トナーの発色性が低下してしまう場合がある。
【０１０３】
混練物の冷却物は、粉砕工程で所望の粒径にまで粉砕される。粉砕工程では、粉砕機で粗粉砕した後、さらに、微粉砕機で微粉砕する。粗粉砕を行う粉砕機としては、例えば、クラッシャー、ハンマーミル、フェザーミルなどが挙げられる。微粉砕を行う微粉砕機としては、例えば、クリプトロンシステム（川崎重工業（株）製）、スーパーローター（日清エンジニアリング（株）製）、ターボ・ミル（ターボ工業（株）製）、エアージェット方式による微粉砕機などが挙げられる。
【０１０４】
その後、必要に応じて、分級機や篩分機を用いて分級し、トナー粒子を得る。分級機や篩分機としては、例えば、
慣性分級方式のエルボージェット（日鉄鉱業（株）製）、
遠心力分級方式のターボプレックス（ホソカワミクロン（株）製）、
ＴＳＰセパレーター（ホソカワミクロン（株）製）、
ファカルティ（ホソカワミクロン（株）製）
などが挙げられる。
【０１０５】
その後、必要に応じて、例えば、トナーに流動性を付与したり、帯電性を適度にしたりするために、無機微粒子や樹脂粒子などの外添剤を加えてトナー粒子と混合（外添）することにより、トナーを得る。混合装置としては、攪拌部材を有する回転体と、攪拌部材と間隙を有して設けられた本体ケーシングとを有する混合装置によって行うことができる。
【０１０６】
混合装置としては、例えば、
ヘンシェルミキサー（三井鉱山（株）製）、
スーパーミキサー（（株）カワタ製）、リボコーン（（株）大川原製作所製）、
ナウターミキサー、タービュライザー、サイクロミックス、ノビルタ（ホソカワミクロン（株）製）、スパイラルピンミキサー（太平洋機工（株）製）、
レーディゲミキサー（（株）マツボー製）
などが挙げられる。特に、外添剤とトナー粒子とを均一に混合し、外添剤の凝集体をほぐすためには、ヘンシェルミキサー（三井鉱山（株）製）が好適である。
【０１０７】
混合条件としては、例えば、処理量、撹拌軸回転数、撹拌時間、撹拌羽根形状、槽内温度などが挙げられる。
【０１０８】
添加剤の粗大凝集物が、得られたトナー中に遊離して存在する場合などには、必要に応じて、篩分機などを用いてもよい。
【０１０９】
以下、本発明におけるトナーおよび原材料の各種物性の測定方法について説明する。
【０１１０】
［樹脂のピーク分子量（Ｍｐ）、数平均分子量（Ｍｎ）、重量平均分子量（Ｍｗ）の測定方法］
ピーク分子量（Ｍｐ）、数平均分子量（Ｍｎ）、重量平均分子量（Ｍｗ）は、ゲルパーミエーションクロマトグラフィー（ＧＰＣ）により、以下のようにして測定する。
【０１１１】
まず、室温で２４時間かけて、試料（樹脂）をテトラヒドロフラン（ＴＨＦ）に溶解する。そして、得られた溶液を、ポア径が０．２μｍの耐溶剤性メンブランフィルター（商品名：マエショリディスク、東ソー（株）製）で濾過してサンプル溶液を得る。なお、サンプル溶液は、ＴＨＦに可溶な成分の濃度が約０．８質量％となるように調製する。このサンプル溶液を用いて、以下の条件で測定する。
【０１１２】
装置：ＨＬＣ８１２０ＧＰＣ（検出器：ＲＩ）（東ソー（株）製）
カラム：ＳｈｏｄｅｘＫＦ−８０１、８０２、８０３、８０４、８０５、８０６、８０７の７連（昭和電工（株）製）
溶離液：ＴＨＦ
流速：１．０ｍＬ／分
オーブン温度：４０．０℃
試料注入量：０．１０ｍＬ
試料の分子量の算出にあたっては、
標準ポリスチレン樹脂（商品名：ＴＳＫスタンダードポリスチレンＦ−８５０、Ｆ−４５０、Ｆ−２８８、Ｆ−１２８、Ｆ−８０、Ｆ−４０、Ｆ−２０、Ｆ−１０、Ｆ−４、Ｆ−２、Ｆ−１、Ａ−５０００、Ａ−２５００、Ａ−１０００、Ａ−５００、東ソー（株）製）
を用いて作成した分子量校正曲線を使用する。
【０１１３】
［樹脂の軟化点の測定方法］
樹脂の軟化点の測定は、定荷重押し出し方式の細管式レオメーター（商品名：流動特性評価装置フローテスターＣＦＴ−５００Ｄ、（株）島津製作所製）を用い、装置付属のマニュアルに従って行う。本装置では、測定試料の上部からピストンによって一定荷重を加えつつ、シリンダーに充填した測定試料を昇温させて溶融し、シリンダー底部のダイから溶融された測定試料を押し出し、この際のピストン降下量と温度との関係を示す流動曲線を得ることができる。
【０１１４】
本発明においては、「流動特性評価装置フローテスターＣＦＴ−５００Ｄ」に付属のマニュアルに記載の「１／２法における溶融温度」を軟化点とする。
【０１１５】
１／２法における溶融温度とは、次のようにして算出されたものである。まず、流出が終了した時点におけるピストンの降下量Ｓｍａｘと、流出が開始した時点におけるピストンの降下量Ｓｍｉｎとの差の１／２を求める（これをＸとする。Ｘ＝（Ｓｍａｘ−Ｓｍｉｎ）／２）。そして、流動曲線においてピストンの降下量がＸとなるときの流動曲線の温度が、１／２法における溶融温度である。
【０１１６】
測定試料は、約１．０ｇの樹脂を、２５℃の環境下で、錠剤成型圧縮機（商品名：ＮＴ−１００Ｈ、エヌピーエーシステム（株）製）を用いて約１０ＭＰａで、約６０秒間圧縮成型し、直径約８ｍｍの円柱状としたものを用いる。
【０１１７】
ＣＦＴ−５００Ｄの測定条件は、以下のとおりである。
試験モード：昇温法
開始温度：４０℃
到達温度：２００℃
測定間隔：１．０℃
昇温速度：４．０℃／分
ピストン断面積：１．０００ｃｍ２
試験荷重（ピストン荷重）：１０．０ｋｇｆ（０．９８０７ＭＰａ）
予熱時間：３００秒
ダイの穴の直径：１．０ｍｍ
ダイの長さ：１．０ｍｍ
【０１１８】
［樹脂の酸価の測定方法］
酸価は、試料１ｇに含まれる酸を中和するために必要な水酸化カリウムの質量［ｍｇ］である。結着樹脂の酸価は、ＪＩＳ  Ｋ００７０−１９９２に準じて測定される。具体的には、以下の手順に従って測定する。
【０１１９】
（１）試薬の準備
フェノールフタレイン１．０ｇをエチルアルコール（９５体積％）９０ｍＬに溶かし、イオン交換水を加えて１００ｍＬとし、フェノールフタレイン溶液を得る。
【０１２０】
特級水酸化カリウム７ｇを５ｍＬの水に溶かし、エチルアルコール（９５体積％）を加えて１Ｌとする。炭酸ガスなどに触れないように、耐アルカリ性の容器に入れて３日間放置後、濾過して、水酸化カリウム溶液を得る。得られた水酸化カリウム溶液は、耐アルカリ性の容器に保管する。上記水酸化カリウム溶液のファクターは、０．１ｍｏｌ／Ｌ塩酸２５ｍＬを三角フラスコに取り、前記フェノールフタレイン溶液を数滴加え、上記水酸化カリウム溶液で滴定し、中和に要した上記水酸化カリウム溶液の量から求める。上記０．１ｍｏｌ／Ｌ塩酸は、ＪＩＳ  Ｋ８００１−１９９８に準じて作成されたものを用いる。
【０１２１】
（２）操作
（Ａ）本試験
試料２．０ｇを２００ｍＬの三角フラスコに精秤し、トルエン／エタノール（２：１）の混合溶液１００ｍＬを加え、５時間かけて溶解させる。次いで、指示薬として上記フェノールフタレイン溶液を数滴加え、上記水酸化カリウム溶液を用いて滴定する。なお、滴定の終点は、指示薬の薄い紅色が約３０秒間続いたときとする。
【０１２２】
（Ｂ）空試験
試料を用いない（すなわち、トルエン／エタノール（２：１）の混合溶液のみとする。）以外は、上記操作と同様の滴定を行う。
【０１２３】
（３）得られた結果を下記式に代入して、酸価を算出する。
Ａ＝［（Ｃ−Ｂ）×ｆ×５．６１］／Ｓ
ここで、Ａ：酸価（ｍｇＫＯＨ／ｇ）、Ｂ：空試験の水酸化カリウム溶液の添加量（ｍＬ）、Ｃ：本試験の水酸化カリウム溶液の添加量（ｍＬ）、ｆ：水酸化カリウム溶液のファクター、Ｓ：試料（ｇ）である。
【０１２４】
［樹脂の水酸基価の測定方法］
水酸基価とは，試料１ｇをアセチル化するとき、ヒドロキシ基（水酸基）と結合した酢酸を中和するのに要する水酸化カリウムの質量［ｍｇ］である。結着樹脂の水酸基価はＪＩＳ  Ｋ００７０−１９９２に準じて測定される。具体的には、以下の手順に従って測定する。
【０１２５】
（１）試薬の準備
特級無水酢酸２５ｇをメスフラスコ１００ｍＬに入れ、ピリジンを加えて全量を１００ｍＬにし、十分に振りまぜてアセチル化試薬を得る。得られたアセチル化試薬は、湿気、炭酸ガスなどに触れないように、褐色びんにて保存する。
【０１２６】
フェノールフタレイン１．０ｇをエチルアルコール（９５体積％）９０ｍＬに溶かし、イオン交換水を加えて１００ｍＬとし、フェノールフタレイン溶液を得る。
【０１２７】
特級水酸化カリウム３５ｇを２０ｍＬの水に溶かし、エチルアルコール（９５体積％）を加えて１Ｌとする。炭酸ガスなどに触れないように、耐アルカリ性の容器に入れて３日間放置後、濾過して、水酸化カリウム溶液を得る。得られた水酸化カリウム溶液は、耐アルカリ性の容器に保管する。上記水酸化カリウム溶液のファクターは、０．５ｍｏｌ／Ｌ塩酸２５ｍＬを三角フラスコに取り、上記フェノールフタレイン溶液を数滴加え、上記水酸化カリウム溶液で滴定し、中和に要した上記水酸化カリウム溶液の量から求める。上記０．５ｍｏｌ／Ｌ塩酸は、ＪＩＳ  Ｋ８００１−１９９８に準じて作成されたものを用いる。
【０１２８】
（２）操作
（Ａ）本試験
粉砕した結着樹脂の試料１．０ｇを２００ｍＬ丸底フラスコに精秤し、これに上記アセチル化試薬５．０ｍＬをホールピペットを用いて正確に加える。この際、試料がアセチル化試薬に溶解しにくいときは、特級トルエンを少量加えて溶解させる。
【０１２９】
フラスコの口に小さな漏斗を載せ、約９７℃のグリセリン浴中にフラスコ底部約１ｃｍを浸して加熱する。このとき、フラスコの首の温度が浴の熱を受けて上昇するのを防ぐため、丸い穴をあけた厚紙をフラスコの首の付根にかぶせることが好ましい。
【０１３０】
１時間後、グリセリン浴からフラスコを取り出して放冷する。放冷後、漏斗から水１ｍＬを加えて振り動かして無水酢酸を加水分解する。さらに、完全に加水分解するため、再びフラスコをグリセリン浴中で１０分間加熱する。放冷後、エチルアルコール５ｍＬで漏斗およびフラスコの壁を洗う。
【０１３１】
指示薬として上記フェノールフタレイン溶液を数滴加え、上記水酸化カリウム溶液で滴定する。なお、滴定の終点は、指示薬の薄い紅色が約３０秒間続いたときとする。
【０１３２】
（Ｂ）空試験
結着樹脂の試料を用いない以外は、上記操作と同様の滴定を行う。
【０１３３】
（３）得られた結果を下記式に代入して、水酸基価を算出する。
Ａ＝［｛（Ｂ−Ｃ）×２８．０５×ｆ｝／Ｓ］＋Ｄ
ここで、Ａ：水酸基価（ｍｇＫＯＨ／ｇ）、Ｂ：空試験の水酸化カリウム溶液の添加量（ｍＬ）、Ｃ：本試験の水酸化カリウム溶液の添加量（ｍＬ）、ｆ：水酸化カリウム溶液のファクター、Ｓ：試料（ｇ）、Ｄ：結着樹脂の酸価（ｍｇＫＯＨ／ｇ）である。
【０１３４】
［ワックスおよび結晶性ポリエステル樹脂の最大吸熱ピークの測定］
ワックスの最大吸熱ピークのピーク温度は、示差走査熱量分析装置（商品名：Ｑ１０００、ＴＡ  Ｉｎｓｔｒｕｍｅｎｔｓ社製）を用いてＡＳＴＭ  Ｄ３４１８−８２に準じて測定する。装置検出部の温度補正は、インジウムと亜鉛の融点を用い、熱量の補正については、インジウムの融解熱を用いる。
【０１３５】
具体的には、試料約５ｍｇを精秤し、これをアルミニウム製のパンの中に入れ、リファレンスとして空のアルミニウム製のパンを用い、測定温度範囲３０℃〜２００℃の間で、昇温速度１０℃／分で測定を行う。測定においては、一度２００℃まで昇温させ、続いて３０℃まで降温し、その後に再度昇温を行う。この２度目の昇温過程での３０℃以上２００℃以下の範囲におけるＤＳＣ曲線の最大の吸熱ピークを示す温度を、ワックスの最大吸熱ピークのピーク温度とする。
【０１３６】
［Ｘ線回折の測定方法］
Ｘ線回折測定は、測定装置（商品名：ＲＩＮＴ−ＴＴＲＩＩ、（株）リガク製）と、装置付属の制御ソフトおよび解析ソフトを用いる。
【０１３７】
測定条件は以下のとおりである。
Ｘ線：Ｃｕ／５０ｋＶ／３００ｍＡ
ゴニオメーター：ローター水平ゴニオメーター（ＴＴＲ−２）
アタッチメント：標準試料ホルダー
発散スリット：解放
発散縦制限スリット：１０．００ｍｍ
散乱スリット：開放
受光スリット：開放
カウンタ：シンチレーションカウンタ
走査モード：連続
スキャンスピード：４．００００°／分．
サンプリング幅：０．０２００°
走査軸：２θ／θ
走査範囲：１０．００００°〜４０．００００°
【０１３８】
続いて、試料板にトナーをセットして測定を開始する。ＣｕＫα特性Ｘ線において、ブラッグ角（２θ±０．２０°）の３．００°以上３５．００°以下の範囲で測定を行う。得られたスペクトルから、２θが６．５０°以上７．５０°以下におけるスペクトルの半値幅を、トナー中の銅フタロシアニンの結晶性の指標とした。
【実施例】
【０１３９】
以下、実施例に基づいて具体的に本発明について説明する。
【０１４０】
［結着樹脂１の製造例］
ポリオキシプロピレン（２．２）−２，２−ビス（４−ヒドロキシフェニル）プロパン  ７６．９質量部（０．１６７ｍｏｌ）、
テレフタル酸  ２４．１質量部（０．１４５ｍｏｌ）、
アジピン酸  ８．０質量部（０．０５４ｍｏｌ）、および、
チタンテトラブトキシド  ０．５質量部
をガラス製４Ｌの４つ口フラスコに入れ、温度計、撹拌棒、コンデンサーおよび窒素導入管を取り付け、マントルヒーター内においた。
【０１４１】
次に、フラスコ内を窒素ガスで置換した後、撹拌しながら徐々に昇温し、２００℃の温度で撹拌しつつ、４時間反応させた（第１反応工程）。
【０１４２】
その後、無水トリメリット酸１．２質量部（０．００６ｍｏｌ）を添加し、１８０℃で１時間反応させ（第２反応工程）、結着樹脂１を得た。
【０１４３】
結着樹脂１の酸価は、５ｍｇＫＯＨ／ｇであり、水酸基価は、６５ｍｇＫＯＨ／ｇであった。また、ＧＰＣによる分子量は、重量平均分子量（Ｍｗ）が８，０００、数平均分子量（Ｍｎ）が３，５００、ピーク分子量（Ｍｐ）が５，７００であった。また、軟化点は、９０℃であった。
【０１４４】
［結着樹脂２の製造例］
ポリオキシプロピレン（２．２）−２，２−ビス（４−ヒドロキシフェニル）プロパン  ７１．３質量部（０．１５５ｍｏｌ）、
テレフタル酸  ２４．１質量部（０．１４５ｍｏｌ）、および、
チタンテトラブトキシド  ０．６質量部
をガラス製４Ｌの４つ口フラスコに入れ、温度計、撹拌棒、コンデンサーおよび窒素導入管を取り付け、マントルヒーター内においた。
【０１４５】
次に、フラスコ内を窒素ガスで置換した後、撹拌しながら徐々に昇温し、２００℃の温度で撹拌しつつ、２時間反応させた（第１反応工程）。
【０１４６】
その後、無水トリメリット酸５．８質量部（０．０３０モル％）を添加し、１８０℃で１０時間反応させ（第２反応工程）、結着樹脂２を得た。
【０１４７】
結着樹脂２の酸価は、１５ｍｇＫＯＨ／ｇであり、水酸基価は、７ｍｇＫＯＨ／ｇであった。また、ＧＰＣによる分子量は、重量平均分子量（Ｍｗ）が２００，０００、数平均分子量（Ｍｎ）が５，０００、ピーク分子量（Ｍｐ）が１０，０００であった。また、軟化点は、１３０℃であった。
【０１４８】
［結晶性ポリエステル樹脂１の製造例］
ヘキサンジオール  ３３．９質量部（０．２９ｍｏｌ、多価アルコール総モル数に対して１００．０モル％）、および、
ドデカン二酸  ６６．１質量部（０．２９ｍｏｌ、多価カルボン酸総モル数に対して１００．０モル％）
を秤量し、冷却管、攪拌機、窒素導入管および熱電対のついた反応槽に入れた。
【０１４９】
次に、フラスコ内を窒素ガスで置換した後、撹拌しながら徐々に昇温し、１４０℃の温度で撹拌しつつ、３時間反応させた。
【０１５０】
その後、２−エチルヘキサン酸スズ０．５質量部を加え、反応槽内の圧力を８．３ｋＰａに下げ、２００℃に維持したまま、４時間反応させた。
【０１５１】
その後、反応槽内を５ｋＰａ以下に減圧して２００℃で３時間反応させることにより、結晶性ポリエステル樹脂１を得た。
【０１５２】
［結晶性ポリエステル樹脂２および３の製造例］
結晶性ポリエステル樹脂１の製造例において、脂肪族ジオールおよび脂肪族ジカルボン酸を表１に示すように変更した以外は、結晶性ポリエステル樹脂１の製造例と同様にして、結晶性ポリエステル樹脂２および３を製造した。
【０１５３】
【表１】
2018200356.tif 000004
【０１５４】
［重合体１の製造例］
温度計および攪拌機の付いたオートクレーブ反応槽中に、キシレン３００部および炭化水素ワックス（軟化点：９０℃）１０部を入れて炭化水素ワックスを溶解させた。そして、窒素置換後、スチレン６８．９部、α−メチルスチレン７．６５部、メタクリル酸シクロヘキシル１３．５部およびキシレン２５０部の混合溶液を１８０℃で３時間滴下し、これらを重合させた。さらに、この温度で３０分間保持した。次に、脱溶剤を行い、重合体１を得た。
【０１５５】
［重合体２〜４の製造例］
重合体１の製造例において、表２に示す原材料を変更した以外は、重合体１の製造例と同様にして、重合体２〜４を製造した。
【０１５６】
【表２】
2018200356.tif 000005
【０１５７】
［トナー１の製造例］
結着樹脂１  ７０．０質量部、
結着樹脂２  ３０．０質量部、
結晶性ポリエステル樹脂１  ７．５質量部、
フィッシャートロプシュワックス（最大吸熱ピークのピーク温度：９０℃）  ５．０質量部、
重合体１  ５．０質量部、および、
Ｃ．Ｉ．ピグメントブルー１５：３  ５．０質量部
をヘンシェルミキサー（ＦＭ−７５型、三井鉱山（株）製）を用いて、回転数２０秒−１、回転時間５分で混合した。その後、表３中の溶融混練条件１（混練軸の設定温度Ｃ０：３０℃、Ｃ１：７０℃、Ｃ２：９０℃、Ｃ３＝ニーディング部のバレル設定温度Ｔａ：９０℃、Ｃ４：９０℃、混練軸の回転数：４００ｒｐｍ、供給量：２０ｋｇ／時。）になるように設定した２軸押し出し機（商品名：ＰＣＭ−７０型、（株）池貝製）にて混練した。混練物の温度Ｔｂは、ハンディタイプの温度計（商品名：ＨＡ−２００Ｅ、安立計器（株）製）を用いて直接計測した。得られた混練物の温度Ｔｂは、１５０℃であった。
【０１５８】
得られた混練物を冷却し、ハンマーミルにて１ｍｍ以下に粗粉砕し、粗砕物を得た。
【０１５９】
得られた粗砕物を、機械式粉砕機（商品名：Ｔ−２５０、ターボ工業（株）製）にて微粉砕した。
【０１６０】
さらに、回転型分級機（商品名：２００ＴＳＰ、ホソカワミクロン（株）製）を用い、分級を行い、トナー粒子を得た。回転型分級機（２００ＴＳＰ、ホソカワミクロン（株）製）の運転条件は、分級ローター回転数を５０．０秒−１とした。
【０１６１】
得られたトナー粒子は、重量平均粒径（Ｄ４）が６．２μｍであった。
得られたトナー粒子１００質量部に、ヘキサメチルジシラザン２０質量％で表面処理した一次粒子の個数平均粒径が１０ｎｍの疎水性シリカ微粒子０．８質量部を添加した。そして、ヘンシェルミキサー（商品名：ＦＭ−７５型、三井鉱山（株）製）を用い、回転数３０秒−１および回転時間１０分の条件でこれらを混合して、トナー１を得た。
【０１６２】
［トナー２〜１８の製造例］
表３および表４に示すように、溶融混練条件、結晶性ポリエステル樹脂および重合体の種類と、それぞれの使用量を変更した以外は、トナー１の製造例と同様にして、トナー２〜１８を製造した。
【０１６３】
【表３】
2018200356.tif 000006
【０１６４】
【表４】
2018200356.tif 000007
【０１６５】
［磁性コア粒子１の製造例］
・工程１（秤量・混合工程）：
Ｆｅ２Ｏ３  ６２．７質量部
ＭｎＣＯ３  ２９．５質量部
Ｍｇ（ＯＨ）２  ６．８質量部
ＳｒＣＯ３  １．０質量部
を秤量した。その後、これらを直径１／８インチのステンレス鋼のビーズを用いた乾式振動ミルに入れ、５時間粉砕し、混合した。
【０１６６】
・工程２（仮焼成工程）：
得られた粉砕物をローラーコンパクターにて、約１ｍｍ角のペレットにした。このペレットを目開き３ｍｍの振動篩にて粗粉を除去した。次に、目開き０．５ｍｍの振動篩にて微粉を除去した。その後、バーナー式焼成炉を用いて、窒素雰囲気下（酸素濃度０．０１体積％）で、温度１０００℃で４時間焼成し、仮焼フェライトを作製した。
【０１６７】
得られた仮焼フェライトの組成は、以下のとおりである。
【０１６８】
（ＭｎＯ）ａ（ＭｇＯ）ｂ（ＳｒＯ）ｃ（Ｆｅ２Ｏ３）ｄ
上記式において、ａ＝０．２５７、ｂ＝０．１１７、ｃ＝０．００７、ｄ＝０．３９３
・工程３（粉砕工程）：
クラッシャーで０．３ｍｍ程度に粉砕した。その後、直径１／８インチのジルコニアビーズを用い、仮焼フェライト１００質量部に対して水を３０質量部加え、湿式ボールミルで１時間粉砕した。そのスラリーを、直径１／１６インチのアルミナビーズを用いた湿式ボールミルで４時間粉砕し、フェライトスラリー（仮焼フェライトの微粉砕品）を得た。
【０１６９】
・工程４（造粒工程）：
フェライトスラリーに、仮焼フェライト１００質量部に対して分散剤としてポリカルボン酸アンモニウム１．０質量部、および、結着材料としてポリビニルアルコール２．０質量部を添加した。そして、スプレードライヤー（大川原化工機（株）製）で、球状粒子に造粒した。得られた粒子の粒度を調整した後、ロータリーキルンを用いて、６５０℃で２時間加熱し、分散剤やバインダーの有機成分を除去した。
【０１７０】
・工程５（焼成工程）：
焼成雰囲気を制御するために、電気炉にて窒素雰囲気下（酸素濃度１．００体積％）で、室温から温度１３００℃まで２時間で昇温した。その後、温度１１５０℃で４時間焼成した。その後、４時間をかけて、温度６０℃まで降温し、窒素雰囲気から大気に戻し、温度４０℃以下で取り出した。
【０１７１】
・工程６（選別工程）：
凝集した粒子を解砕した。その後、磁力選鉱により低磁力品をカットし、目開き２５０μｍの篩で篩分して粗大粒子を除去し、体積分布基準の５０％粒径（Ｄ５０）３７．０μｍの磁性コア粒子１を得た。
【０１７２】
［被覆樹脂１の調製］
シクロヘキシルメタクリレートモノマー  ２６．８質量部、
メチルメタクリレートモノマー  ０．２質量部、
メチルメタクリレートマクロモノマー（片末端にメタクリロイル基を有する重量平均分子量５０００のマクロモノマー）  ８．４質量部、
トルエン  ３１．３質量部、
メチルエチルケトン  ３１．３質量部、および、
アゾビスイソブチロニトリル  ２．０質量部
のうち、シクロヘキシルメタクリレート、メチルメタクリレート、メチルメタクリレートマクロモノマー、トルエン、メチルエチルケトンを、還流冷却器、温度計、窒素導入管および攪拌装置を取り付けた四つ口のセパラブルフラスコに添加した。そして、窒素ガスを導入して窒素雰囲気にした後、８０℃まで加温し、アゾビスイソブチロニトリルを添加して５時間還流し、これらを重合させた。
【０１７３】
得られた反応物にヘキサンを注入して共重合体を沈殿析出させ、沈殿物を濾別した。その後、真空乾燥して被覆樹脂１を得た。得られた被覆樹脂１の３０質量部を、トルエン４０質量部およびメチルエチルケトン３０質量部に溶解させて、重合体溶液１（固形分３０質量％）を得た。
【０１７４】
［被覆樹脂溶液１の調製］
重合体溶液１（樹脂固形分濃度３０％）  ３３．３質量部
トルエン  ６６．４質量部
カーボンブラック（一次粒径２５ｎｍ、窒素吸着比表面積９４ｍ２／ｇ、ＤＢＰ吸油量７５ｍＬ／１００ｇ）（商品名：Ｒｅｇａｌ３３０、キャボット社製）  ０．３質量部
を、直径０．５ｍｍのジルコニアビーズを用いて、ペイントシェーカーで１時間分散処理を行った。得られた分散液を、５．０μｍのメンブランフィルターで濾過し、被覆樹脂溶液１を得た。
【０１７５】
［磁性キャリア１の製造例］
（樹脂被覆工程）：
常温で維持されている真空脱気型ニーダーに被覆樹脂溶液１を充填コア粒子１の１００質量部に対して樹脂成分として２．５質量部になるように投入した。投入後、回転速度３０ｒｐｍで１５分間撹拌し、溶媒を一定以上（８０質量％）揮発させた。その後、減圧混合しながら８０℃まで昇温し、２時間かけてトルエンを留去した後、冷却した。
【０１７６】
得られた磁性キャリアを、磁力選鉱により低磁力品を分別し、開口７０μｍの篩を通した後、風力分級器で分級し、体積分布基準の５０％粒径（Ｄ５０）３８．２μｍの磁性キャリア１を得た。
【０１７７】
［実施例１〜１５および比較例１〜３］
トナーの濃度が９質量％になるように、Ｖ型混合機（商品名：Ｖ−１０型、（株）徳寿製作所製）を用い、０．５秒−１および回転時間５分でトナー１および磁性キャリア１を混合し、二成分現像剤１を得た。
【０１７８】
また、組み合わせるトナーと磁性キャリアを表５に示すように変更して、二成分現像剤２〜１８を得た。
【０１７９】
【表５】
2018200356.tif 000008
【０１８０】
二成分現像剤１〜１８を実施例１〜１５および比較例１〜３の二成分現像剤として、以下の評価を行った。
【０１８１】
実施例１〜１５および比較例１〜３の評価結果を表６に示す。
【０１８２】
（トナーの着色力の評価方法）
画像形成装置として、キヤノン（株）製のフルカラー複写機（商品名：ｉｍａｇｅ  ＲＵＮＮＥＲ  ＡＤＶＡＮＣＥ  Ｃ５２５５）の改造機を用い、シアンステーションの現像器に二成分現像剤１を投入して、評価を行った。
【０１８３】
評価環境は、常温常湿環境下（温度２３℃、相対湿度５０％）とした。評価紙は、コピー用普通紙（商品名：ＧＦＣ−０８１、Ａ４紙、坪量８１．４ｇ／ｍ２、キヤノンマーケティングジャパン（株）より販売）を用いた。
【０１８４】
まず、上記評価環境（常温常湿環境）において、紙上のトナーの載り量を変化させて、画像濃度と紙上のトナーの載り量との関係を調べた。
【０１８５】
次いで、ＦＦＨ画像（ベタ部）の画像濃度が１．４０になるように調整し、画像濃度が１．４０になる際のトナー載り量を求めた。
【０１８６】
ＦＦＨ画像とは、２５６階調を１６進数で表示した値であり、００Ｈを１階調目（白地部）、ＦＦＨを２５６階調目（ベタ部）とする。
【０１８７】
画像濃度は、Ｘ−Ｒｉｔｅカラー反射濃度計（商品名：５００シリーズ：Ｘ−Ｒｉｔｅ社製）を使用して測定した。
【０１８８】
上記トナー載り量（ｍｇ／ｃｍ２）から、以下の基準でトナーの着色力を評価した。評価結果を表６に示す。
【０１８９】
（評価基準）
Ａ：０．３５未満
Ｂ：０．３５以上０．５０未満
Ｃ：０．５０以上０．６５未満
Ｄ：０．６５以上
【０１９０】
（非画像部へのカブリの評価方法）
画像形成装置として、上記と同様の改造機を用い、シアンステーションの現像器に二成分現像剤１を投入し、評価を行った。
【０１９１】
評価環境は、常温常湿環境下（温度２３℃、相対湿度５０％）および高温高湿環境下（温度３０℃、相対湿度８０％）とした。評価紙は、上記と同様のコピー用普通紙を用いた。
【０１９２】
各環境における、耐久試験後の白地部のカブリを測定した。
【０１９３】
画像出力前の評価紙の平均反射率Ｄｒ（％）をリフレクトメーター（商品名：ＲＥＦＬＥＣＴＯＭＥＴＥＲ  ＭＯＤＥＬ  ＴＣ−６ＤＳ、（有）東京電色製）によって測定した。
【０１９４】
耐久試験後（５００００枚目）の００Ｈ画像部（白地部）の反射率Ｄｓ（％）を測定した。得られたＤｒおよびＤｓより、下記式を用いてカブリ値（％）を算出した。得られたカブリを以下の評価基準に従って評価した。
カブリ値（％）＝Ｄｒ（％）−Ｄｓ（％）
評価結果を表６に示す。
【０１９５】
（評価基準）
Ａ：０．５％未満（目視でもカブリは確認できない。）
Ｂ：０．５％以上１．０％未満（カブリ値がＡより大きいが、目視ではカブリは確認できない。）
Ｃ：１．０％以上２．０％未満（目視でカブリはわずかにしか確認できない。）
Ｄ：２．０％以上（カブリが目視で確認できる。）
【０１９６】
【表６】
2018200356.tif 000009
【図１】
2018200356.tif 000010